(57)【特許請求の範囲】
【請求項１】
（Ａ）アクリル重合体、（Ｂ）重合性化合物、（Ｃ）光重合開始剤、及び（Ｄ）ヒンダードフェノール系酸化防止剤を含む感光性樹脂組成物であって、（Ａ）アクリル重合体が以下の（ｉ）〜（ｉｖ）の条件を満たし、（Ｂ）重合性化合物が、多官能（メタ）アクリレート又はアリール化ビニルであり、かつ（Ａ）成分と（Ｂ）成分の含有量比（質量比）が３０：７０〜７０：３０であり、（Ａ）成分と（Ｂ）成分の総量１００質量部に対して、（Ｃ）成分の含有量が０．０３〜３．０質量部であり、（Ｄ）成分の含有量が０．０１〜１．０質量部である感光性樹脂組成物。
（ｉ）重量平均分子量が３万〜３０万
（ｉｉ）水酸基価が１５〜５０ｍｇＫＯＨ／ｇ
（ｉｉｉ）酸価が３．２〜５．５ｍｇＫＯＨ／ｇ
（ｉｖ）ガラス転移点が３０〜１００℃
【請求項２】
前記（Ａ）アクリル重合体が、メチルメタクリレート、ブチルメタクリレート、ブチルアクリレート、２‐ヒドロキシエチルアクリレート、メタクリル酸からなる群から選ばれる少なくとも１種をモノマーとして重合した重合体である請求項１に記載の感光性樹脂組成物。
【請求項３】
前記（Ｃ）光重合開始剤が、（Ｃ−１）α−ヒドロキシアセトフェノン系光開始剤及びグリオキシエステル系光開始剤から選ばれる少なくとも１種、及び（Ｃ−２）フォスフィンオキシド系光開始剤を含有する請求項１又は２に記載の感光性樹脂組成物。
【請求項４】
請求項１〜３のいずれかに記載の感光性樹脂組成物及び有機溶媒を含有する感光性樹脂ワニス。
【請求項５】
請求項４に記載の感光性樹脂ワニスを基材フィルム上に塗布し、乾燥してなる感光性樹脂フィルム。
【請求項６】
請求項１〜３のいずれかに記載の感光性樹脂組成物、請求項４に記載の感光性樹脂ワニス又は請求項５に記載の感光性樹脂フィルムに光を照射し、硬化して得られる感光性樹脂硬化物。
【請求項７】
請求項６に記載の硬化物よりなる可視光導光路。
【発明の詳細な説明】
【技術分野】
【０００１】
本発明は、感光性樹脂組成物、感光性樹脂ワニス、感光性樹脂フィルム、感光性樹脂硬化物、及び可視光導光路に関し、特に優れた透明性を有し、かつ長時間の加熱によっても着色しない感光性樹脂組成物、感光性樹脂ワニス、感光性樹脂フィルム、感光性樹脂硬化物、及び可視光導光路に関する。
【背景技術】
【０００２】
近年実用が広まっている照明用光源としてＬＥＤが挙げられる。ＬＥＤは高輝度と低消費電力という特徴を併せ持つことから、携帯電話や携帯情報末端（ＰＤＡ：Ｐｅｒｓｏｎａｌ Ｄｉｇｉｔａｌ Ａｓｓｉｓａｎｔ）、携帯ゲーム機器、携帯オーディオなど様々なモバイル機器で多用されている。これに加えて近年では、液晶ディスプレイのバックライトなど大型機器への用途展開も進んでいる。
【０００３】
こうした機器に対しては更なる低消費電力化や軽量化、薄型化が求められることから、より効率的な照明デバイスの実用が望まれる。このような背景のもと、導光路や導光板、導波路を用いた照明デバイスに注目が集まっている。
【０００４】
その中でもポリマーを用いたデバイスは、加工性に優れ、かつフレキシブルな構造が可能であることから、ポリマー導光路やポリマー導光板、ポリマー導波路はこれらの用途に最適であると考えられる。
【０００５】
照明用デバイスに用いられるポリマー材料に対しては、適用される機器の使用環境の観点から３８０〜７８０ｎｍの可視光波長領域において高い透明性を有することが求められる。こうした要求特性を満たすポリマー材料として、従来は脂環式ポリオレフィンや（メタ）アクリルポリマーなどに代表されるビニル共重合体が用いられてきた。これらのポリマー材料の多くは高い透明性という特徴を活かして、主にプリズムやレンズ、導光板などへ用途展開されている。しかし、成形方法は射出成形や押出成形といった溶融成形が中心であるため、小型で複雑な形状の部材や極めて薄い部材への加工は難しい。またこれらのポリマー材料は熱可塑性樹脂であるために、耐熱信頼性や耐湿信頼性に劣るという問題を有していた。
【０００６】
複雑な部材を形成可能な加工技術として、注型法やインプリント法、スタンプ法、トランスファー法などが考えられる。また、塗工法や印刷法、スピンコーター法などを用いると、薄い部材を形成することが可能である。感光性を持たせた液体を任意形状の型に注入する、あるいは液を流延したところに金型で押さえ込む、あるいはフィルムないしシート状に加工した材料を金型で押さえ込み、光を照射することで三次元架橋化・不溶化し、容易に複雑な形状の部材を形成可能である。そこで感光性を有し、かつ光学特性、特に可視光領域における透明性の良好な素材が検討されている（例えば、特許文献１及び２参照）。
【先行技術文献】
【特許文献】
【０００７】
【特許文献１】特開平６−１２８３４２号公報
【特許文献２】特開２００１−２８８２０６号公報
【発明の概要】
【発明が解決しようとする課題】
【０００８】
しかしながら、従来の材料で可視光の透明性を確保するためには、残存する光開始剤やその分解物により熱劣化が発生し、高温高湿信頼性が劣る等の問題を有する。
本発明はこのような問題を解決するためになされたもので、可視光波長領域３８０〜７８０ｎｍにおける高い透明性、並びに高温高湿信頼性に優れた感光性樹脂組成物、これらの感光性樹脂硬化物、その感光性樹脂硬化物よりなる可視光導光路を提供することを目的とする。
【課題を解決するための手段】
【０００９】
本発明者らは前記の課題を解決すべく検討を重ねた結果、特定の（Ａ）アクリル重合体、及び特定量の、（Ｂ）重合性化合物、（Ｃ）光重合開始剤、及び（Ｄ）ヒンダードフェノール系酸化防止剤を含む感光性樹脂組成物が、上記課題を解決し得ることを見出した。すなわち、本発明は、
（１）（Ａ）アクリル重合体、（Ｂ）重合性化合物、（Ｃ）光重合開始剤、及び（Ｄ）ヒンダードフェノール系酸化防止剤を含む感光性樹脂組成物であって、（Ａ）アクリル重合体が以下の（ｉ）〜（ｉｖ）の条件を満たし、かつ（Ａ）成分と（Ｂ）成分の含有量比（質量比）が３０：７０〜７０：３０であり、（Ａ）成分と（Ｂ）成分の総量１００質量部に対して、（Ｃ）成分の含有量が０．０３〜３．０質量部であり、（Ｄ）成分の含有量が０．０１〜１．０質量部である感光性樹脂組成物、
（ｉ）重量平均分子量が３万〜３０万
（ｉｉ）水酸基価が１５〜５０ｍｇＫＯＨ／ｇ
（ｉｉｉ）酸価が３．２〜５．５ｍｇＫＯＨ／ｇ
（ｉｖ）ガラス転移点が３０〜１００℃
（２）上記（１）に記載の感光性樹脂組成物及び有機溶媒を含有する感光性樹脂ワニス、
（３）上記（２）に記載の感光性樹脂ワニスを基材フィルム上に塗布し、乾燥してなる感光性樹脂フィルム、
（４）上記（１）に記載の感光性樹脂組成物、上記（２）に記載の感光性樹脂ワニス又は上記（３）に記載の感光性樹脂フィルムに光を照射し、硬化して得られる感光性樹脂硬化物、及び
（５）上記（４）の感光性樹脂硬化物よりなる可視光導光路
を提供するものである。
【発明の効果】
【００１０】
本発明によると、可視光波長領域において高い透明性を有し、かつ耐熱耐湿信頼性に優れた感光性樹脂組成物、感光性樹脂ワニス、感光性樹脂フィルム、及びそれを光硬化させて得られる感光性樹脂硬化物並びに可視光導光路を提供することが可能となる。
【図面の簡単な説明】
【００１１】
【図１】白色ＬＥＤ透過光強度比を測定する装置。
【発明を実施するための形態】
【００１２】
本発明の感光性樹脂組成物は、（Ａ）アクリル重合体、（Ｂ）重合性化合物、（Ｃ）光重合開始剤、及び（Ｄ）ヒンダードフェノール系酸化防止剤を含有して得られる感光性樹脂組成物であり、（Ａ）アクリル重合体が以下の（ｉ）〜（ｉｖ）の条件を満たすことが必須である。
（ｉ）重量平均分子量が３万〜３０万
（ｉｉ）水酸基価が１５〜５０ｍｇＫＯＨ／ｇ
（ｉｉｉ）酸価が３．２〜５．５ｍｇＫＯＨ／ｇ
（ｉｖ）ガラス転移点が３０〜１００℃
【００１３】
(Ａ）アクリル重合体の重量平均分子量は、３万〜３０万の範囲である。（Ａ）成分の重量平均分子量が３万未満であると、フィルムへの加工が困難であり、得られた感光性樹脂硬化物の強度や可撓性が不十分であるため好ましくない。また高温高湿試験においては、低分子量な（Ａ）成分のブリードアウトが発生し信頼性を維持することができない。
一方重量平均分子量が３０万を超えると、感光性樹脂組成物及び感光性樹脂ワニスの粘度が高くなりフィルムへの加工性が低下し、得られた硬化物は脆く柔軟性が低下するため好ましくない。また（Ｂ）重合性化合物との相溶性が十分に得られず、その結果として感光性樹脂硬化物のヘイズが大きく透明性が低下するため好ましくない。
以上の観点から、（Ａ）成分の重量平均分子量は、４万〜１５万の範囲であることがより好ましい。なお本発明における重量平均分子量は、ゲル浸透クロマトグラフィー（ＧＰＣ）で測定し、標準ポリスチレンで換算した値である。
【００１４】
次に、（Ａ）アクリル重合体の水酸基価は１５〜５０ｍｇＫＯＨ／ｇの範囲である。（Ａ）成分の水酸基価が１５ｍｇＫＯＨ／ｇ未満であると、（Ｂ）重合性化合物との相溶性が不十分であり透明な感光性樹脂硬化物を得ることができない。一方、（Ａ）成分の水酸基価が５０ｍｇＫＯＨ／ｇを超えると、感光性樹脂硬化物の吸水性が高く高温高湿試験において吸湿白化を生じるため好ましくない。以上の観点から、（Ａ）成分の水酸基価は２０〜４０ｍｇＫＯＨ／ｇの範囲が好ましい。
【００１５】
次に、（Ａ）アクリル重合体の酸価は３．２〜５・５ｍｇＫＯＨ／ｇの範囲である。（Ａ）成分の酸価が３．２ｍｇＫＯＨ／ｇ未満であると、（Ｂ）重合性化合物との相溶性が不十分であり透明な感光性樹脂硬化物を得ることができない。一方、（Ａ）成分の酸価が５．５ｍｇＫＯＨ／ｇを超えると、感光性樹脂硬化物の吸水性が高く高温高湿試験において吸湿白化を生じるため好ましくない。以上の観点から、（Ａ）成分の酸価は３．５〜４．８ｍｇＫＯＨ/ｇの範囲であることがより好ましい。
【００１６】
また、（Ａ）アクリル重合体のガラス転移点は３０〜１００℃の範囲である。（Ａ）成分のガラス転移点が３０℃未満であると、感光性樹脂硬化物は脆く柔軟性が低下する。また高温高湿信頼性試験において硬化物がその形状を保持できず変形してしまう。一方、（Ａ）成分のガラス転移点が１００℃を超えると、得られる感光性樹脂硬化物の硬度が不十分であり、寸法安定性が低下するため好ましくない。以上の観点から、（Ａ）アクリル重合体のガラス転移点は４５〜８５℃の範囲であることがより好ましい。
【００１７】
上記（Ａ）アクリル重合体としては、上述の（ｉ）〜（ｉｖ）の要件を満足するものであれば特に制限はなく、種々のものが挙げられる。具体的には、メチルメタクリレート、ブチルメタクリレート、ブチルアクリレート、２‐ヒドロキシエチルアクリレート、メタクリル酸などが挙げられる。本発明においては、該アクリル重合体が、メチルメタクリレート、ブチルメタクリレート、ブチルアクリレート、２‐ヒドロキシエチルアクリレート、メタクリル酸からなる群から選ばれる少なくとも１種をモノマーとして重合した重合体であることが好ましい。すなわち、上記モノマーの単独重合体又は上記モノマーから選択される２種以上のモノマーの共重合体が好ましい。
特に、メチルメタクリレートは該アクリル重合体の高い透明性に寄与する。ブチルメタクリレート及びブチルアクリレートは、該アクリル重合体に任意のガラス転移温度を持たせることに寄与する。２‐ヒドロキシエチルアクリレート及びメタクリル酸は、該アクリル重合体と後述する（Ｂ）重合性化合物との相溶性向上に寄与する。以上の観点から、適宜必要に応じて、各種モノマーを用いて特定の（Ａ）アクリル重合体を得、これを用いることで、可視光波長領域における高い透明性と、任意のガラス転移温度、（Ｂ）成分である重合性化合物との相溶性のすべてを満足した感光性樹脂組成物を提供することが可能である。
【００１８】
上記（Ａ）アクリル重合体は、上述のモノマー成分を重合させたものが好ましく、上述の重量平均分子量、水酸基価、酸価、及びガラス転移点の範囲となるものが選択される。このようなアクリル重合体の構造や重合方法、重合反応の種類には特に制限はない。例えば重合方法としては、溶液重合法、懸濁重合法、乳化重合法、塊状重合法、気相重合法などを用いることができ、また重合反応としてはラジカル重合、カチオン重合、アニオン重合、配位重合などが利用できる。
【００１９】
次に、（Ｂ）重合性化合物については、加熱又は紫外線などの照射によって重合するものであれば特に制限はなく、例えばエチレン性不飽和基などの重合性置換基を有する化合物が好適に挙げられる。特に、光重合開始剤に光が照射されて発せられるラジカルによって連鎖重合可能な官能基を１分子中に少なくとも２つ以上有するもので、かつ可視光波長領域３８０〜７８０ｎｍの範囲で光の吸収がないものが好ましい。また、性状については固体、半固体、液体いずれも使用可能である。
【００２０】
具体的には、（メタ）アクリレート、ハロゲン化ビニリデン、ビニルエーテル、ビニルエステル、ビニルピリジン、ビニルアミド、アリール化ビニル等が挙げられるが、これらのうち透明性の観点から、（メタ）アクリレートやアリール化ビニルが好ましい。
（メタ）アクリレートとしては、２官能以上の多官能のものを用いることが好ましい。多官能の重合性化合物を用いることで三次元架橋が進行し、熱に対して形状変化の少ない硬化物を得ることができる。さらには、該化合物の未反応物のブリードアウトが抑制され好ましい。具体的な化合物としては、例えば、国際公開WO2009/066638号公報に記載のものが挙げられる。
【００２１】
また、（Ｂ）成分の重合性化合物として、下記一般式（１）又は（３）で表される化合物が好適に挙げられる。該化合物は、可視光波長領域で優れた透明性を有し、かつ芳香族を有するため耐熱性に優れ、また安価であるため好ましい。
【００２２】
【化１】
0005505060.tif 000002
【００２３】
一般式（１）中、Ｒ1及びＲ2は、それぞれ水素原子又はメチル基である。またＲ3は以下の一般式（２）に示すものである。
【００２４】
【化２】
0005505060.tif 000003
【００２５】
上記式（２）において、ａ＋ｂは２〜３０の範囲であり、Ｒ4及びＲ5はそれぞれ水素原子又はメチル基である。また、Ｒ6は、以下の式で示される２価の基である。
【００２６】
【化３】
0005505060.tif 000004
【００２７】
【化４】
0005505060.tif 000005
【００２８】
一般式（３）中、Ｒ7及びＲ8は、それぞれ水素原子又はメチル基である。またＲ9は以下の一般式（４）、（５）又は（６）に示すものである。
【００２９】
【化５】
0005505060.tif 000006
【００３０】
【化６】
0005505060.tif 000007
【００３１】
【化７】
0005505060.tif 000008
【００３２】
上記式（４）、（５）及び（６）において、Ｒ10〜Ｒ15はそれぞれ水素原子又はメチル基である。また、ｃは平均値であり、１〜３０の範囲である。ｄ及びｅも平均値であり、それぞれ１〜１５の範囲である。また、ｆ、ｇ及びｈはそれぞれ平均値であり、１〜１０の範囲である。
【００３３】
上記（Ｂ）重合性化合物は、１種の化合物を単独で又は２種類以上の化合物を組み合わせて使用することができ、さらにその他の重合性化合物と組み合わせて使用することもできる。
【００３４】
本発明の感光性樹脂組成物は、上記（Ａ）成分及び（Ｂ）成分を必須成分として含有するが、その比率は、（Ａ）成分と（Ｂ）成分の質量比として、３０：７０〜７０：３０の範囲が好ましい。（Ａ）成分の含有量が、（Ａ）成分と（Ｂ）成分の合計量に対して、３０質量％未満であると、感光性樹脂組成物をフィルムに加工することが困難であるため好ましくない。
一方、（Ａ）成分の含有量が７０質量％を超えると、高温高湿試験における信頼性が低下するため好ましくない。感光性樹脂組成物のフィルムへの加工性と高温高湿信頼性の維持という点から、（Ａ）成分の含有量はより好ましくは４０〜６０質量％の範囲である。
【００３５】
また、（Ｂ）成分の含有量が、（Ａ）成分と（Ｂ）成分の合計量に対して、３０質量％未満であると、感光性樹脂組成物を光硬化させた硬化物の架橋密度が低く、また硬化反応が進行しにくいことから未反応重合性化合物のブリードアウトが発生しやすい。そのため、高温高湿試験における信頼性が低下し好ましくない。ここで、硬化反応を進めるためには、後述する（Ｃ）光重合開始剤の添加量を増やすことよって解決できるが、この手法では残存する未反応（Ｃ）光重合開始剤やその分解物により熱劣化が発生し、高温高湿信頼性が劣るため好ましくない。
一方、（Ｂ）成分の含有量が７０質量％を超えると、感光性樹脂組成物をフィルムに加工することが困難であるため好ましくない。感光性樹脂組成物のフィルムへの加工性と、感光性樹脂組成物の硬化性、及び高温高湿信頼性の維持という点から、（Ｂ）成分の含有量はより好ましくは４０〜６０質量％の範囲である。
【００３６】
次に、本発明の感光性樹脂組成物は、（Ｃ）成分として、光重合開始剤を含有する。そして、（Ｃ）光重合開始剤として、（Ｃ−１）α−ヒドロキシアセトフェノン系光開始剤及びグリオキシエステル系光開始剤から選ばれる少なくとも１種、及び（Ｃ−２）フォスフィンオキシド系光開始剤を含有することが好ましい。このような特定の（Ｃ）重合開始剤を用いることで着色が少なく、可視光波長領域において透明性の高い硬化物が得られる。
【００３７】
（Ｃ−１）成分であるα−ヒドロキシアセトフェノン系光開始剤としては、１−ヒドロキシ−シクロヘキシルフェニルケトン、２−ヒドロキシ−２−メチル−１−フェニルプロパン−１−オン、１−[４−（２−ヒドロキシエトキシ）−フェニル]−２−ヒドロキシ−２−メチル−１−プロパン−１−オン、２−ヒドロキシ−１−（４−（４−（２−ヒドロキシ−３，５，２−メチルプロピオニル）−ベンジル）−フェニル）−２−メチルプロパン−１−オン、などが挙げられる。
また、グリオキシエステル系光開始剤としては、オキシフェニル酢酸２−［２−オキソ−２−フェニルアセトキシエトキシ］エチルエステル、オキシフェニル酢酸２−（２−ヒドロキシエトキシ)エチルエステルやこれらの混合物などが挙げられる。
これらのうち、着色が少なく、可視光波長領域において透明性が高いという点から、オキシフェニル酢酸２−［２−オキソ−２−フェニルアセトキシエトキシ］エチルエステル、オキシフェニル酢酸２−（２−ヒドロキシエトキシ)エチルエステル、及びこれらの混合物が特に好ましい。
【００３８】
（Ｃ−２）成分であるフォスフィンオキシド系光開始剤としては、２，４，６−トリメチルベンゾイル−ジフェニルフォスフィンオキシドや、２，４，６−トリメチルベンゾイル−フェニルフォスフィンオキシド、これらの混合物などが挙げられる。このような光開始剤を用いると少ない光照射量で硬化が可能となるだけでなく、フォトブリーチ能を有するため、得られた光硬化物は可視光領域で優れた透明性を有する。その中でも、２，４，６−トリメチルベンゾイル−ジフェニルフォスフィンオキシドは、特に可視光領域で優れた透明性を有し、また硬化性が高いことから好ましい。
【００３９】
（Ｃ）光重合開始剤の含有量は、（Ａ）成分と（Ｂ）成分の合計量１００質量部に対して、０．０３〜３．０質量部の範囲である。（Ｃ）成分の含有量が０．０３質量部未満であると、光照射によって十分に硬化反応が進行せず好ましくない。一方、３．０質量部を超えると（Ｃ）成分に由来する着色の影響が大きくなる結果、可視光波長領域における透明性が低下するため好ましくない。感光性樹脂組成物の光硬化性と可視光波長領域における透明性という点から、（Ｃ）成分の含有量は、（Ａ）成分と（Ｂ）成分の合計量１００質量部に対して、０．１〜１．５質量部の範囲であることがより好ましい。
【００４０】
次に、本発明の感光性樹脂組成物は、（Ｄ）成分として、ヒンダードフェノール系酸化防止剤を含有する。（Ｄ）ヒンダードフェノール系酸化防止剤としては、メチル基とｔ−ブチル基を同一芳香環上に１個ずつ有するフェノール基を１分子中に一つ以上有することを必須とするヒンダードフェノール系酸化防止剤であって、下記式（７）で示されるものであることが特に好ましい。これらの化合物を用いると、耐熱信頼性を向上させることができ、かつ光硬化の際の重合阻害が小さいために、硬化性が良好である。また硬化に必要な光の照射量が少なくて済むために生産性が高い。
【００４１】
【化８】
0005505060.tif 000009
ここで、Ｘは以下に示す２価の基のいずれかである。
【００４２】
【化９】
0005505060.tif 000010
【００４３】
【化１０】
0005505060.tif 000011
【００４４】
（Ｄ）ヒンダードフェノール系酸化防止剤の含有量は、（Ａ）成分と（Ｂ）成分の合計量１００質量部に対して、０．０１〜１．０質量部の範囲である。（Ｄ）の含有量が０．０１質量部未満であると高温高湿信頼性が劣り、１．０質量部を超えると光硬化の際に重合を阻害してしまうため好ましくない。以上の感光性樹脂組成物の硬化性と高温高湿信頼性の観点から（Ｄ）成分の含有量は、（Ａ）成分と（Ｂ）成分の合計量１００質量部に対して、０．２〜１．０質量部の範囲であることがより好ましい。
【００４５】
本発明の感光性樹脂組成物には、上記（Ａ）〜（Ｄ）成分に加えて、必要に応じて、黄変防止剤、紫外線吸収剤、可視光吸収剤、着色剤、可塑剤、安定剤、充填剤、蛍光増白剤等のいわゆる添加剤を本発明の効果に悪影響を与えない割合で添加してもよい。
【００４６】
また、本発明の感光性樹脂組成物は、適当な有機溶媒を用いて希釈し、感光性樹脂ワニスとして使用することができる。ここで用いる有機溶媒としては、該樹脂組成物を溶解し得るものであれば特に制限はないが、該感光性樹脂硬化物の高温高湿信頼性の観点からは、芳香族系溶剤を用いないことが好ましい。例えば、テトラヒドロフラン、１，４−ジオキサン等の環状エーテル；メタノール、エタノール、イソプロパノール、ブタノール、エチレングリコール、プロピレングリコール等のアルコール；アセトン、メチルエチルケトン、メチルイソブチルケトン、シクロヘキサノン、４−ヒドロキシ−４−メチル−２−ペンタノン等のケトン；酢酸メチル、酢酸エチル、酢酸ブチル、乳酸メチル、乳酸エチル、γ−ブチロラクトン等のエステル；エチレンカーボネート、プロピレンカーボネート等の炭酸エステル；エチレングリコールモノメチルエーテル、エチレングリコールモノエチルエーテル、エチレングリコールモノブチルエーテル、エチレングリコールジメチルエーテル、エチレングリコールジエチルエーテル、プロピレングリコールモノメチルエーテル、プロピレングリコールモノエチルエーテル、プロピレングリコールジメチルエーテル、プロピレングリコールジエチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル等の多価アルコールアルキルエーテル；エチレングリコールモノメチルエーテルアセテート、エチレングリコールモノエチルエーテルアセテート、エチレングリコールモノブチルエーテルアセテート、プロピレングリコールモノメチルエーテルアセテート、プロピレングリコールモノエチルエーテルアセテート、ジエチレングリコールモノメチルエーテルアセテート、ジエチレングリコールモノエチルエーテルアセテート等の多価アルコールアルキルエーテルアセテート；Ｎ，Ｎ−ジメチルホルムアミド、Ｎ，Ｎ−ジメチルアセトアミド、Ｎ−メチルピロリドン等のアミドなどが挙げられる。
【００４７】
これらの中で、溶解性及び沸点の観点から、メタノール、エタノール、イソプロパノール、アセトン、メチルエチルケトン、メチルイソブチルケトン、シクロヘキサノン、酢酸メチル、酢酸エチル、酢酸ブチル、乳酸メチル、乳酸エチル、エチレングリコールモノメチルエーテル、エチレングリコールモノエチルエーテル、プロピレングリコールモノメチルエーテル、プロピレングリコールモノエチルエーテル、ジエチレングリコールジメチルエーテル、エチレングリコールモノメチルエーテルアセテート、プロピレングリコールモノメチルエーテルアセテート、Ｎ，Ｎ−ジメチルアセトアミドであることが好ましい。
これらの有機溶剤は、単独で又は２種類以上を組み合わせて使用することができる。
また、樹脂ワニス中の固形分濃度は、通常２０〜８０質量％であることが好ましい。
【００４８】
感光性樹脂ワニスを調合する際は、撹拌により混合することが好ましい。撹拌方法については特に制限はないが、撹拌効率の観点からプロペラを用いた撹拌が好ましい。撹拌する際のプロペラの回転速度には特に制限はないが、１０〜１，０００ｍｉｎ-1であることが好ましい。１０ｍｉｎ-1以上であると、（Ａ）〜（Ｄ）成分及び有機溶剤のそれぞれの成分が十分に混合され、１，０００ｍｉｎ-1以下であるとプロペラの回転による気泡の巻き込みが少なくなる。以上の観点から５０〜８００ｍｉｎ-1であることがより好ましく、１００〜５００ｍｉｎ-1であることがさらに好ましい。
【００４９】
撹拌時間についても特に制限はないが、１〜２４時間であることが好ましい。１時間以上であると、（Ａ）〜（Ｄ）成分及び有機溶剤のそれぞれの成分が十分に混合され、２４時間以下であると、ワニス調合時間を短縮することができ、十分な生産性が得られる。
【００５０】
調合した感光性樹脂ワニスは、孔径５０μｍ以下のフィルタを用いて濾過するのが好ましい。孔径５０μｍ以下のフィルタを用いることで、大きな異物などが除去されて、ワニス塗布時にはじきなどを生じることがなく、またコア部を伝搬する光の散乱が抑制される。以上の観点から、孔径３０μｍ以下のフィルタを用いて濾過するのがより好ましく、孔径１０μｍ以下のフィルタを用いて濾過するのがさらに好ましい。
【００５１】
調合した感光性樹脂ワニスは、減圧下で脱泡することが好ましい。脱泡方法には、特に制限はなく、具体例としては真空ポンプとベルジャー、真空装置付き脱泡装置を用いることができる。減圧時の減圧度には特に制限はないが、樹脂ワニスに含まれる有機溶剤が沸騰しない範囲が好ましい。減圧脱泡時間には特に制限はないが、３〜６０分であることが好ましい。３分以上であると、樹脂ワニス内に溶解した気泡を取り除くことができる。６０分以下であると、樹脂ワニスに含まれる有機溶剤が揮発することがない。
【００５２】
本発明の感光性樹脂組成物は、素早く光硬化することができる。ここで厚み０．５ｍｍ、光照射量３０００ｍＪ／ｃｍ2にて得られる硬化物の反応率を１００％として、１００ｍＪ／ｃｍ2照射時の反応率が８０％以上であることが好ましい。このような材料を用いると成形品の生産性に優れた材料を得ることができる。
【００５３】
本発明で使用する硬化のための光の種類について、硬化反応が進むものであれば特に制限はないが、速硬化性の点から、ＵＶ光であることが好ましく、また（Ｃ）光開始重合剤の吸収波長の点からＵＶ光の中でも３６５ｎｍのi線により硬化させることがより好ましい。３６５ｎｍのi線を放出する光源としては特に制限はなく、光源の例としては低圧水銀ランプ、高圧水銀ランプ、超高圧水銀ランプなどの水銀ランプの他、タングステンランプ、キセノンランプ、ガスレーザー、半導体レーザーなどが挙げられる。
硬化に必要な照射量は、求める硬化物の厚みや屈折率等にも異なるが、一般的には照度１〜１００ｍＷ／ｃｍ2にて、１０〜１００００ｍＪ／ｃｍ2照射することで硬化物を得ることができる。
【００５４】
得られた硬化物は３８０〜７８０ｎｍの可視光領域において、厚み２００μｍの試験片における光線透過率が９０％以上であることが好ましい。このような硬化物を用いると、光の照度を落とすことなく、かつ光源の色味を変えることなく光を伝播することが可能となる。光線透過率が９０％よりも低いと、十分に光を伝播できず、光源の色味を変えて伝播してしまうため好ましくない。
【００５５】
以下、本発明の感光性樹脂フィルムについて説明する。
本発明の感光性樹脂フィルムは、前記感光性樹脂組成物からなり、前記（Ａ）〜（Ｄ）成分を含有する感光性樹脂ワニスを好適な基材フィルムに塗布し、乾燥等の方法を用いて、溶媒を除去して、感光性樹脂層（以下単に「樹脂層」という場合がある。）を形成することにより容易に製造することができる。また感光性樹脂組成物をワニス化することなく、直接基材フィルムに塗布して製造してもよい。
【００５６】
基材フィルムとしては、特に制限はなく、例えば、ポリエチレンテレフタレート、ポリブチレンテレフタレート、ポリエチレンナフタレート等のポリエステル；ポリエチレン、ポリプロピレン、ポリエチレン−酢酸ビニル共重合体等のポリオレフィン；ポリ塩化ビニル、ポリ塩化ビニリデン、ポリカーボネート、ポリアミド、ポリイミド、ポリアミドイミド、ポリエーテルイミド、ポリエーテルスルフィド、ポリエーテルスルホン、ポリエーテルケトン、ポリフェニレンエーテル、ポリフェニレンスルフィド、ポリアリレート、ポリスルホン、液晶ポリマー等が挙げられる。
【００５７】
これらの中で、柔軟性及び強靭性の観点から、ポリエチレンテレフタレート、ポリブチレンテレフタレート、ポリエチレンナフタレート、ポリプロピレン、ポリエチレン−酢酸ビニル共重合体、ポリカーボネート、ポリアミド、ポリイミド、ポリアミドイミド、ポリフェニレンエーテル、ポリフェニレンスルフィド、ポリアリレート、ポリスルホンであることが好ましい。
【００５８】
基材フィルムの厚みは、目的とする柔軟性により適宜変えてよいが、３〜２５０μｍであることが好ましい。３μｍ以上であるとフィルム強度が十分であり、２５０μｍ以下であると十分な柔軟性が得られる。以上の点から、基材フィルムの厚みは５〜２００μｍであることがより好ましく、７〜１５０μｍであることが更に好ましい。なお、樹脂層との剥離性向上にために、シリコーン系化合物、含フッ素化合物等により離型処理が施されたフィルムを必要に応じて用いてもよい。
【００５９】
基材フィルム上に感光性樹脂ワニス又は感光性樹脂組成物を塗布して製造した感光性樹脂フィルムは、必要に応じて保護フィルムを樹脂層上に貼り付け、基材フィルム、感光性樹脂組成物又は感光性樹脂硬化物からなる樹脂層及び保護フィルムの３層構造としてもよい。
【００６０】
保護フィルムとしては、特に制限はなく、例えば、ポリエチレンテレフタレート、ポリブチレンテレフタレート、ポリエチレンナフタレート等のポリエステル；ポリエチレン、ポリプロピレン等のポリオレフィンなどが挙げられる。これらの中で、柔軟性及び強靭性の観点から、ポリエチレンテレフタレートなどのポリエステル；ポリエチレン、ポリプロピレン等のポリオレフィンであることが好ましい。なお、樹脂層との剥離性向上の観点から、シリコーン系化合物、含フッ素化合物等により離型処理が施されたフィルムを必要に応じて用いてもよい。
【００６１】
保護フィルムの厚みは、目的とする柔軟性により適宜変えてよいが、１０〜２５０μｍであることが好ましい。１０μｍ以上であるとフィルム強度が十分であり、２５０μｍ以下であると十分な柔軟性が得られる。以上の点から、保護フィルムの厚みは１５〜２００μｍであることがより好ましく、２０〜１５０μｍであることが更に好ましい。
【００６２】
本発明の感光性樹脂フィルムの樹脂層の厚みについては特に制限はないが、乾燥後の厚みで、通常は５〜５００μｍであることが好ましい。５μｍ以上であると、厚みが十分であるため感光性樹脂フィルム又は該フィルムの硬化物の強度が十分となり、５００μｍ以下であると、乾燥が十分に行え、樹脂フィルム中の残留溶媒量が減少し、該フィルムの硬化物を加熱したときに発泡等が起こることがない。
【００６３】
このようにして得られた感光性樹脂フィルムは、例えばロール状に巻き取ることによって容易に保存することができる。又はロール状のフィルムを好適なサイズに切り出して、シート状にして保存することもできる。
【００６４】
また、本発明の感光性樹脂組成物は、光、熱などによって硬化反応又は重合反応させることによって、硬化物を得ることが可能である。その際、前もってシート、フィルム、短冊等の任意の形状にしておき、その後硬化反応等させることで、任意形状を有する硬化物を得ることも可能である。このようにして得られた硬化物は、空気クラッド中で用いることで、照明デバイス用の可視光導光路として用いることができる。
【実施例】
【００６５】
以下、本発明の実施例をさらに具体的に説明するが、本発明はこれらの実施例に制限されるものではない。
【００６６】
実施例１
１）感光性樹脂組成物の調製
容量２００ｍLの茶褐色ポリ瓶に、（Ａ）アクリル重合体として、ヒタロイドＨＡ−３２０４−ＥＢ−１（ガラス転移温度；７０℃、ＯＨ価；３０ｍｇＫＯＨ/ｇ、重量平均分子量；４３，０００、樹脂分含有量；４５質量％、酢酸エチル／酢酸ブチル混合溶液、日立化成工業（株）製、商品名）を１１１ｇ、（Ｂ）重合性化合物として、ファンクリル  ＦＡ−Ｐ２７０Ａ（ＰＯ変性ジアクリレート、平均ＰＯ鎖長；７、日立化成工業（株）製、商品名）を５０．０ｇ、（Ｃ）光重合開始剤としてＩＲＧＡＣＵＲＥ７５４（オキシフェニル酢酸２−［２−オキソ−２−フェニルアセトキシエトキシ］エチルエステル、オキシフェニル酢酸２−（２−ヒドロキシエトキシ)エチルエステルの混合物、チバスペシャリティケミカルズ（株）製、商品名）を０．１ｇ、ＤＡＲＯＣＵＲＥ ＴＰＯ（２，４，６−トリメチルベンゾイル−ジフェニルフォスフィンオキシド、チバスペシャリティケミカルズ（株）製、商品名）を０．０５ｇ、（Ｄ）フェノール系酸化防止剤としてアデカスタブＡＯ−８０（ヒンダートフェノール系酸化防止剤、（株）ＡＤＥＫＡ製、商品名）を０．５ｇ、アセトン１０ｇを配合し、ミックスローターを用いて室温で１２時間撹拌した。得られた混合物を孔径２μｍのメンブレンフィルターを用いて加圧ろ過し、１０ｍｍＨｇにて真空脱気して感光性樹脂組成物を調製した。
【００６７】
２）感光性樹脂フィルムの作成
１）で作成した感光性樹脂組成物を、ＰＥＴフィルム（帝人デュポンフィルム（株）製、商品名Ａ５３、厚み５０μｍ）の離型処理面上に塗工機（（株）ヒラノテクシード製、商品名マルチコーターＴＭ−ＭＣ）を用いて塗布し、１００℃で２０分乾燥し、次いで保護フィルムとして離型ＰＥＴフィルム（帝人デュポンフィルム（株）製、商品名Ａ３１、厚み２５μｍ）を貼付け、感光性樹脂組成物フィルムを得た。このとき樹脂層の厚みは、塗工機のギャップを調節することで任意に調製可能であるが、本実施例では硬化後の膜厚が２００μｍとなるように調製した。
【００６８】
３）硬化物の作成
２）で得られたフィルムを用い、離型ＰＥＴフィルム上から紫外線露光機（大日本スクリーン（株）製、商品名ＭＡＰ−１２００−Ｌ）を用いて２０００ｍJ/ｃｍ2ＵＶを照射した。その後、基材フィルムと保護フィルムを剥がし、フィルム状光硬化物を得た。その後任意形状に試験片を切り出し、各種測定に用いた。
【００６９】
４）透過率の評価
３）で得られた硬化物を４ｃｍｘ４ｃｍサイズに切り出したサンプルを評価に用いた。（株）日立製作所社製分光光度計  Ｕ−３３１０を用い、測定波長２００〜８００ｎｍにて透過率を測定した。測定結果から、４２０ｎｍ、５６０ｎｍ、７８０ｎｍの３点について評価した。得られた硬化物について評価したところ、透過率は９２％（４２０ｎｍ）、９２％（５６０ｎｍ）、９２％（７８０ｎｍ）であり、透明性は良好であった。
【００７０】
５）白色ＬＥＤ透過強度の測定方法
図１を用いて説明する。３）で得られた硬化物を１ｃｍｘ１０ｃｍサイズに切り出したサンプル３を評価に用いた。光源２として、サイド発光型白色ＬＥＤを用い、入力電流１５ｍＡにて発光させた。サンプル３を基板１上に載置し、端面より白色ＬＥＤ光（光源の透過強度比＝４．２）を入光した。反対側の端面から出てきた光を、大塚電子（株）社製 マルチ測光システム  ＭＣＰＤ−３０００を用いて透過光のスペクトルを測定し、出てくる光のピーク強度から、透過強度比を以下式に従って算出した。
【００７１】
透過強度比＝（Ｉｎｔ460／Ｉｎｔ560）
Ｉｎｔ460：４６０nm付近に見られる主にＢ帯に起因するピークの強度
Ｉｎｔ560：５６０ｎｍ付近に見られる主にＧ帯、Ｒ帯の混合光に起因するピークの強度
透過強度比は１．５以上が好ましく、２．０以上がより好ましい。そこで１．５より小さいものを×、１．５以上２．０未満のものを○、２．０以上のものを◎とした。
得られた硬化物について評価したところ、透過強度比は３．１であり、透過光は、白色ＬＥＤ光源と同様の白い光であったため、判定を◎とした。
【００７２】
６）高温高湿信頼性試験
５）で評価した試験片を８５℃／８５％ＲＨに調整されたオーブンに入れた。２５０時間後に取り出し、５）と同様に白色ＬＥＤ透過強度を測定した。透過強度比は２．０であり、透過光は、白色ＬＥＤ光源と同様の白い光であった。
【００７３】
実施例２〜８及び比較例１〜５
表１及び表２の配合組成に従い、実施例１と同様の操作を行い、感光性樹脂組成物を得た。実施例１と同様に光硬化物を作成し、評価を行った。
【００７４】
【表１】
0005505060.tif 000012
【００７５】
【表２】
0005505060.tif 000013
【００７６】
(表１中の説明)
Ａ−１：アクリル重合体（ヒタロイドＨＡ３２０４ＥＢ−１、重量平均分子量：４３,０００、水酸基価：３０ｍｇＫＯＨ／ｇ、酸価：４．６ｍｇＫＯＨ／ｇ、ガラス転移点：７０℃、樹脂分含有量４５質量％、酢酸エチル／酢酸ブチル混合溶液、日立化成工業（株）製）
Ａ−２：アクリル重合体（ヒタロイドＨＡ３２０４ＥＢ−１Ａ、重量平均分子量：４３,０００、水酸基価：３０ｍｇＫＯＨ／ｇ、酸価：４．１ｍｇＫＯＨ／ｇ、ガラス転移点：７５℃、樹脂分含有量４２質量％、酢酸エチル／酢酸ブチル混合溶液、日立化成工業（株）製）
Ａ−３：アクリル重合体（ヒタロイドＨＡ３２０４ＥＢ−１Ｂ、重量平均分子量：４３,０００、水酸基価：３０ｍｇＫＯＨ／ｇ、酸価：４．１ｍｇＫＯＨ／ｇ、ガラス転移点：７５℃、樹脂分含有量４２質量％、酢酸エチル／酢酸ブチル混合溶液、日立化成工業（株）製）
Ａ−４：アクリル重合体（ヒタロイドＨＡ３２０４ＥＢ−１Ｄ、重量平均分子量：５７,０００、水酸基価：３０ｍｇＫＯＨ／ｇ、酸価：３．８ｍｇＫＯＨ／ｇ、ガラス転移点：７０℃、樹脂分含有量４０質量％、酢酸エチル／酢酸ブチル混合溶液、日立化成工業（株）製）
Ａ−５：アクリル重合体（ヒタロイド３２０４ＥＢ−１Ｅ、重量平均分子量：８６,０００、水酸基価：３０ｍｇＫＯＨ/ｇ、酸価：３．８ｍｇＫＯＨ/ｇ、ガラス転移点：７０℃、樹脂分含有量３７質量％、酢酸エチル／酢酸ブチル混合溶液、日立化成工業（株）製）
Ａ−６：アクリル重合体（自家合成品、重量平均分子量：１００,０００、水酸基価：３０ｍｇＫＯＨ／ｇ、酸価：４．６ｍｇＫＯＨ／ｇ、ガラス転移点：６２℃、樹脂分含有量３１質量％、酢酸エチル／酢酸ブチル混合溶液）
Ｂ−１：ＰＯ変性ジアクリレート（平均ＰＯ鎖長＝１２）日立化成工業（株）製、ＦＡ−Ｐ２７０Ａ
Ｂ−２：ＰＯ変性ジアクリレート（平均ＰＯ鎖長＝７）日立化成工業（株）製、ＦＡ−Ｐ２４０Ａ
Ｂ−３：ＥＯ変性ビスフェノールＡジアクリレート（平均ＥＯ鎖長＝１０）日立化成工業（株）製、ＦＡ−３２１Ａ
Ｃ−１：グリオキシエステル系光開始剤。オキシフェニル酢酸２−［２−オキソ−２−フェニルアセトキシエトキシ］エチルエステル、オキシフェニル酢酸２−（２−ヒドロキシエトキシ）エチルエステルの混合物、チバスペシャリティケミカルズ（株）製、イルガキュア７５４
Ｃ−２：フォスフィンオキシド系光開始剤。２，４，６−トリメチルベンゾイル−フェニルフォスフィンオキシド、チバスペシャリティケミカルズ（株）製、ＤＡＲＯＣＵＲ  ＴＰＯ
Ｄ−１：３，９−ビス[２−[３−（３−ｔ−ブチル−４−ヒドロキシ−５−メチルフェニル）プロピオニルオキシ]−１，１−ジメチルエチル]−２，４，８，１０−テトラオキサスピロ［５．５］ウンデカン、（株）ＡＤＥＫＡ製、アデカスタブＡＯ−８０
【００７７】
（表２中の説明）
Ａ−７：アクリル重合体（ヒタロイドＨＡ１４７０、重量平均分子量：１１０,０００、水酸基価：０ｍｇＫＯＨ／ｇ、酸価：３．２ｍｇＫＯＨ／ｇ、ガラス転移点：５９℃、樹脂分含有量４１質量％、トルエン、日立化成工業（株）製）
Ａ−８：アクリル重合体（ヒタロイドＨＡ１６４５Ｌ、重量平均分子量：１００,０００、水酸基価：５５ｍｇＫＯＨ／ｇ、酸価：３．０ｍｇＫＯＨ／ｇ、ガラス転移点：３０℃、樹脂分含有量４５質量％、キシレン／酢酸ブチル混合溶液、日立化成工業（株）製）
Ａ−９：アクリル重合体（ヒタロイドＨＡ３０９８Ｌ、重量平均分子量：８５,０００、水酸基価：４０ｍｇＫＯＨ／ｇ、酸価：２．６ｍｇＫＯＨ／ｇ、ガラス転移点：５０℃、樹脂分含有量４６質量％、キシレン／酢酸ブチル混合溶液、日立化成工業（株）製）
Ａ−１０：アクリル重合体（ヒタロイドＨＡ１２１２、重量平均分子量：１２０,０００、水酸基価：０ｍｇＫＯＨ／ｇ、酸価：０．２ｍｇＫＯＨ／ｇ、ガラス転移点：１０５℃、樹脂分含有量３０質量％、トルエン、日立化成工業（株）製）
Ａ−１１：アクリル重合体（ＨＴＲ−６００Ｌ、重量平均分子量：１,２００，０００、水酸基価：２０ｍｇＫＯＨ/ｇ、ガラス転移点：−３７℃、ナガセケムテック（株）製）
Ｂ−２：上記と同様
Ｃ−１：上記と同様
Ｄ−１：上記と同様
【００７８】
実施例１〜８に示したように、本発明の感光性樹脂組成物、及び感光性樹脂フィルム硬化物は、高い透明性と優れた高温高湿信頼性を有していた。一方、比較例１と４にあるように、水酸基価が規定の範囲を下回った場合、（Ａ）アクリル重合体と（Ｂ）重合性化合物の相溶性を示さず感光性樹脂組成物を得ることができなかった。また比較例２にあるように（Ａ）アクリル重合体の水酸基価が規定の範囲を上回った場合、感光性樹脂組成物の硬化物は白濁し、透明性を維持することができなかった。比較例３にあるように、（Ａ）アクリル重合体の酸価が規定の範囲外である場合も、感光性樹脂組成物の硬化物は白濁し、透明性を維持することができなかった。また、比較例５にあるように、（Ａ）アクリル重合体の重量平均分子量が規定の範囲を超えている場合も、感光性樹脂組成物の硬化物は高い透明性を維持することができなかった。
【００７９】
以上述べたように、可視光波長領域において高い透明性を有し、かつ耐熱耐湿信頼性に優れた感光性樹脂組成物、感光性樹脂ワニス、感光性樹脂フィルム、及びそれを光硬化させて得られる感光性樹脂硬化物を提供することができた。
【産業上の利用可能性】
【００８０】
本発明の感光性樹脂組成物は、光によって素早く硬化が可能で、３８０〜７８０ｎｍの可視光透明性や耐熱信頼性にも優れた光硬化物が得られる感光性樹脂組成物、及びその硬化物を得ることができる。従って、光導波路や導光材料などの用途に最適であり、光によって素早く硬化可能であるため高い生産性で光導波路や導光材料などを製造することができる。
【符号の説明】
【００８１】
１．基板
２．光源
３．フィルム
【図１】
0005505060.tif 000014